Matériau d’électrode ME comprenant un premier matériau d’électrode MN dont la surface est recouverte par une couche d’oxyde d’aluminium ou d’oxyhydroxyde d’aluminium. Matériau selon la revendication 1, caractérisé en ce que le premier matériau d’électrode MN est de formule LiNi 0,5 Mn 1,5 O 4 . Matériau selon la revendication 1 ou 2, caractérisé en ce que la surface du premier matériau d’électrode MN est recouverte d’une couche d’oxyde d’aluminium, de préférence d’alumine. Procédé d’élaboration d’un matériau d’électrode ME comprenant les étapes suivantes : a) mélanger un premier matériau d’électrode MN avec un agent comprenant de l’aluminium en présence d’au moins un solvant ; b) ajouter le mélange obtenu à l’issue de l’étape a) dans un réacteur et ajouter du dioxyde de carbone dans ledit réacteur ; c) chauffer le réacteur jusqu’à une température allant de 35 à 600°C ; d) mettre en contact le dioxyde de carbone avec ledit mélange et ajuster la pression dans le réacteur à une pression allant de 7 à 30 MPa ; e) récupérer le matériau d’électrode ME obtenu à l’issue de l’étape d). Procédé selon la revendication 4, caractérisé en ce que le premier matériau d’électrode MN est de formule LiNi 0,5 Mn 1,5 O 4 . Procédé selon la revendication 4 ou 5, caractérisé en ce que l’agent comprenant de l’aluminium est choisi parmi le nitrate d’aluminium nanohydraté, l’isopropoxyde d’aluminium, l’acétylacétonate d’aluminium, le diméthylisopropoxyde d’aluminium, l’oxyhydroxyde d’aluminium, l’hydroxyde d’aluminium et de l’alumine, telle que sous forme nanométrique, de préférence parmi l’acétylacétonate d’aluminium. Procédé selon l’une quelconque des revendications 4 à 6, caractérisé en ce que le solvant est choisi parmi un solvant organique, de préférence choisi parmi un alcool, l’acétone, l’acétonitrile, le chloroforme, le toluène et leurs mélanges, plus préférentiellement parmi le méthanol, l’éthanol, l’isopropanol et leurs mélanges, plus préférentiellement encore parmi l’éthanol. Procédé selon l’une quelconque des revendications 4 à 7, caractérisé en ce que l’étape a) est réalisée à une température allant de 20 à 60°C. Procédé selon l’une quelconque des revendications 4 à 8, caractérisé en ce que l’étape a) est réalisée pendant une période allant de 1 heure à 72 heures, de préférence de 12 heures à 48 heures, plus préférentiellement de 18 heures à 36 heures. Procédé selon l’une quelconque des revendications 4 à 9, caractérisé en ce que le ratio massique agent comprenant de l’aluminium / premier matériau d’électrode MN va de 0,001 à 0,5, de préférence de 0,001 à 0,3, plus préférentiellement de 0,005 à 0,1, plus préférentiellement encore de 0,01 à 0,05. Procédé selon l’une quelconque des revendications 4 à 10, caractérisé en ce que la température lors de l’étape c) va de 80 à 400°C, plus préférentiellement de 130 à 300°C, plus préférentiellement encore de 140 à 200°C. Procédé selon l’une quelconque des revendications 4 à 11, caractérisé en ce que la pression lors de l’étape d) va de 15 à 30 MPa, de préférence de 18 à 22 MPa. Procédé selon l’une quelconque des revendications 4 à 12, caractérisé en ce que la pression lors de l’étape d) est maintenue pendant une période allant de 10 minutes à 5 heures, de préférence de 30 minutes à 4 heures, plus préférentiellement de 45 minutes à 2 heures. Utilisation du matériau d’électrode ME tel que défini à l’une quelconque des revendications 1 à 3 ou du matériau d’électrode ME obtenu par le procédé tel que défini à l’une quelconque des revendications 4 à 13 en tant que matériau d’électrode positive pour batterie.